(57)【要約】【課題】クラスター型圧延機で冷間圧延されたステンレス冷延鋼帯を、熱処理後に搬送方向への曲げ変形を与えながら搬送する際の接触疵や冷却折れの発生を抑制する。【解決手段】冷間圧延の終了時におけるステンレス冷延鋼帯の形状が、板幅方向の両端に伸びが発生するとともにクォーター伸びまたは中伸びが５０Ｉ−ｕｎｉｔ以下である単純耳伸び形状であって、かつ耳伸び深さが３３０ｍｍ以下である形状となるように、クラスター型圧延機による冷間圧延の条件を制御することにより、熱処理により搬送時のステンレス冷延鋼帯に生じる形状不具合の発生を抑制する。【選択図】図５
2014057983.tif 000002
【特許請求の範囲】
【請求項１】
クラスター型圧延機を用いた冷間圧延を行われたステンレス冷延鋼帯に、熱処理ラインにおいて熱処理を行った後に、該熱処理を行われたステンレス冷延鋼帯を、搬送方向への曲げ変形を与えながら搬送することによって、ステンレス冷延鋼帯を製造する際に、
前記冷間圧延の終了時における当該ステンレス冷延鋼帯の形状が、板幅方向の両端に伸びが発生するとともにクォーター伸びまたは中伸びが５０Ｉ−ｕｎｉｔ以下である単純耳伸び形状であって、かつ耳伸び深さが３３０ｍｍ以下である形状となるように、前記クラスター型圧延機による冷間圧延の条件を制御することにより、前記熱処理により搬送時の前記ステンレス冷延鋼帯に生じる形状不具合の発生を抑制することを特徴とするステンレス冷延鋼帯の製造方法。
【請求項２】
前記熱処理ラインは連続焼鈍ラインである請求項１に記載されたステンレス冷延鋼帯の製造方法。
【発明の詳細な説明】
【技術分野】
【０００１】
本発明は、ステンレス冷延鋼帯の製造方法に関し、具体的には、例えば２０段センジミア圧延機等のクラスター型圧延機による冷間圧延を行われたステンレス鋼帯に例えば連続焼鈍等の熱処理を行った後にこのステンレス冷延鋼帯を、搬送方向への曲げ変形を与えながら搬送する際に、例えば幅方向反りや冷却折れといった形状不具合の発生を抑制しながら、ステンレス冷延鋼帯を製造する方法に関する。
【背景技術】
【０００２】
ステンレス冷延鋼帯の冷間圧延では、硬質かつ薄物の被圧延材を効率よく圧延するため、クラスター型圧延機、例えば、クラスター状に配置された２０段のロールを備えることにより極小径のワークロールを備え、硬質かつ薄物の被圧延材の強圧下圧延が可能な２０段センジミア圧延機が多用される。このクラスター型圧延機は通常の４，６段の圧延機に比べて小径のワークロールを用いることに起因して、各種の伸び、特にクォーター伸びを含んだ形状欠陥が冷間圧延後のステンレス冷延鋼帯に発生し易い。
【０００３】
ステンレス冷延鋼帯の冷間圧延後の形状欠陥としては、板幅方向の両端に圧延方向（鋼帯長手方向）への伸びが発生するとともに板幅方向の中央が平坦である単純耳伸び、板幅方向の中央が圧延方向へ伸びるとともに両端が平坦である中伸び、板幅方向の両端部および中央部の間の２か所が圧延方向へ伸びるクォーター伸び（Ｑ伸び）、これらが複合・重畳して発生する各種伸びがある。
【０００４】
冷間圧延後のステンレス冷延鋼帯は、引き続き、例えば光輝焼鈍ライン（以下「ＢＡライン」という）、連続焼鈍およびピックリングライン（以下「ＡＰライン」という）といった熱処理ラインに搬送されて熱処理を施され、その後、スリッターラインに搬送されて所定の寸法に切断される。
【０００５】
図１は、ＢＡライン１を模式的に示す説明図であり、図２は、スリッターライン１９を模式的に示す説明図である。
【０００６】
図１に示すように、クラスター型圧延機により冷間圧延を行われたステンレス冷延鋼帯２は、巻き出しリール３から巻き出され、溶接機４を通過してアルカリ洗浄装置５に送られてアルカリ洗浄された後、ブライドルロール６，入側アキュームレータ７，ブライドルロール８を介して光輝焼鈍炉９に送られる。光輝焼鈍炉９の加熱帯９ａおよび冷却帯９ｂにより光輝焼鈍されたステンレス冷延鋼帯２は、ブライドルロール１０，出側アキュームレータ１１，ブライドルロール１２を介して、巻き取りリール１３により巻き取られる。なお、図１における符号９ｃはシール装置を示し、符号９ｄはトップロールを示す。
【０００７】
また、図２に示すように、ＢＡライン１による光輝焼鈍を行われたステンレス冷延鋼帯２は、巻き出しリール１４から巻き出され、入側ループ１５を介してアーバー１６に送られて所定の寸法に切断され、出側ループ１７を介して巻き取りリール１８により巻き取られる。
【０００８】
上述のクォーター伸びを含んだ形状欠陥を有するステンレス冷延鋼帯２は、ＢＡライン１やＡＰラインの通板を行うと、光輝焼鈍炉９内の加熱から冷却される過程で板幅方向反りが生じることがある。この際、図１に示すように、ステンレス冷延鋼帯２は、アルカリ洗浄装置５，アキュームレータ７，１１など多くの前後装置を備えるＢＡライン１を連続通板されるため、光輝焼鈍炉９で生じた板幅方向反りに起因して、光輝焼鈍炉９よりも下流の構造物との接触による接触疵が発生し、またスリッターライン１９を通板時にルーピング不能により通板性が阻害されることがある。特に、光輝焼鈍炉９を出た後のターンロールにおいて、クォーター伸び部に存在する山部（凸部）に、その反対方向への曲げ変形が与えられると、この凸部がステンレス冷延鋼帯２の長手方向へ折れる冷却折れが発生することがある。冷却折れは、ステンレス冷延鋼帯２の外観上欠陥として取扱われることから、歩留りの低下が助長されることとなる。
【０００９】
また、引き続く図２に示すスリッターライン１９における入側ループ１５や出側ループ１７においてステンレス冷延鋼帯２に、搬送方向への曲げ変形を与えながら搬送する際にはルーピング不能による通板性が低下し、歩留りや生産能率が低下し易い。 
【００１０】
これまでにも、クラスター型圧延機により冷間圧延を行われたステンレス冷延鋼帯におけるクォーター伸びを含んだ形状欠陥を抑制する方法が提案されている。例えば、特許文献１には、軸心とスリーブを嵌め合い固着させたロールを用いて冷間圧延を行う発明が開示され、特許文献２には、緩やかな凹状に窪ませた縮径部を有するロールを用いて冷間圧延を行う発明が開示されている。
【先行技術文献】
【特許文献】
【００１１】
【特許文献１】特開昭６１−２２６１０５号公報
【特許文献２】特開平１−２８４４１０号公報
【発明の概要】
【発明が解決しようとする課題】
【００１２】
これらの従来技術は、いずれも冷間圧延で生じるクォーター伸びの抑制に関するものではあるものの、クラスター型圧延機による冷間圧延を行われたステンレス鋼帯に例えば連続焼鈍等の熱処理を行った後にこのステンレス冷延鋼帯を搬送ロールの周りを周回させながら搬送する際に、例えば幅方向反りや冷却折れといった形状不具合を抑制することは、開示も示唆もされていない。
【００１３】
また、これらの従来技術は、いずれも、一般的に使用される中間ロールのテーパ形状に加え、凹みを有する形状のロールを用いるため、製造コストの上昇は否めない。
【００１４】
本発明の目的は、例えば２０段センジミア圧延機等のクラスター型圧延機による冷間圧延を行われたステンレス鋼帯に例えば連続焼鈍等の熱処理を行った後にこのステンレス冷延鋼帯を、搬送方向への曲げ変形を与えながら搬送する際に、特許文献１，２により開示されたような特殊な構造のロールを用いることなく、接触疵の発生や、幅方向反り，冷却折れといった形状不具合の発生を抑制しながら、ステンレス冷延鋼帯を製造することである。
【課題を解決するための手段】
【００１５】
本発明者は、上記課題を解決するために鋭意検討を重ねた結果、例えば２０段センジミア圧延機などクラスター型圧延機でステンレス冷延鋼帯の冷間圧延を行うにあたって、冷間圧延後のステンレス冷延鋼帯の形状を、板幅方向の両端に伸びが発生するとともにクォーター伸びまたは中伸びが５０Ｉ−ｕｎｉｔ以下である単純耳伸び形状として、ＢＡラインでの熱処理後のステンレス冷延鋼帯の形状を平坦性に優れた形状とすることにより、搬送時における接触疵の発生や冷却折れの発生を抑制できるために歩留りを向上できるとともに、ＢＡラインに引き続くスリッターラインでのルーピング不能を解消でき生産能率を高めながら、ステンレス冷延鋼帯を製造できることを知見し、本発明を完成した。
【００１６】
なお、クラスター型圧延機を用いるステンレス冷延鋼帯の通常の冷間圧延では、クォーター伸びや中伸びは不可避的にある程度発生するが、本発明者の知見によれば、文献「塑性と加工  ｖｏｌ．２０  ｎｏ．２１７（１９７９−２）」の８９〜９０頁に記載された平坦度Ｉ−Ｕｎｉｔで５０Ｉ−ｕｎｉｔ以下のクォーター伸び形状，中伸び形状を有していても、上述の冷却折れやルーピング不能は発生しない。
【００１７】
本発明は以下に記載の通りである。
（１）クラスター型圧延機を用いた冷間圧延を行われたステンレス冷延鋼帯に、熱処理ラインにおいて熱処理を行った後に、該熱処理を行われたステンレス冷延鋼帯を、搬送方向への曲げ変形を与えながら搬送することによって、ステンレス冷延鋼帯を製造する際に、
前記冷間圧延の終了時における当該ステンレス冷延鋼帯の形状が、板幅方向の両端に伸びが発生するとともにクォーター伸びまたは中伸びが５０Ｉ−ｕｎｉｔ以下である単純耳伸び形状であって、かつ耳伸び深さが３３０ｍｍ以下である形状となるように、前記クラスター型圧延機による冷間圧延の条件を制御することにより、前記曲げ変形を与えられる際の形状不具合の発生を抑制することを特徴とするステンレス冷延鋼帯の製造方法。
【００１８】
（２）前記熱処理ラインは連続焼鈍ラインである（１）項に記載されたステンレス冷延鋼帯の製造方法。
【発明の効果】
【００１９】
本発明によれば、例えば２０段センジミア圧延機などクラスター型圧延機でステンレス冷延鋼帯を冷間圧延する際に、冷間圧延の終了時におけるステンレス冷延鋼帯の形状を、板幅方向の両端に伸びが発生するとともにクォーター伸びまたは中伸びが５０Ｉ−ｕｎｉｔ以下である単純耳伸び形状であって、かつ耳伸び深さが３３０ｍｍ以下である形状とするため、熱処理後の平坦性に優れた形状とすることができ、これにより、ステンレス冷延鋼帯を、熱処理後に搬送方向への曲げ変形を与えながら搬送する際の接触疵や冷却折れの発生を抑制することができる。このため、本発明によれば、ステンレス冷延鋼帯の歩留りを、特許文献１，２により開示されたような特殊な構造のロールを用いることなく、向上することができる。
【図面の簡単な説明】
【００２０】
【図１】図１は、ＢＡラインを模式的に示す説明図である。
【図２】図２は、スリッターラインを模式的に示す説明図である。
【図３】図３は、ステンレス冷延鋼帯の冷間圧延後の形状が光輝焼鈍後の形状に及ぼす影響をシミュレーションした結果を示すグラフであり、図３（ａ）は冷間圧延後の形状が平坦形状である場合を示し、図３（ｂ）は冷間圧延後の形状が単純耳伸び形状である場合を示し、図３（ｃ）は冷間圧延後の形状が中伸び形状である場合を示し、図３（ｄ）は冷間圧延後の形状がクォーター伸び形状である場合を示し、図３（ｅ）は冷間圧延後の形状が耳のびと中伸びとが複合した形状である場合を示し、さらに、図３（ｆ）は冷間圧延後の形状が耳のびとクォーター伸びとが複合した形状である場合を示す。
【図４】図４は、ステンレス冷延鋼帯２の幅方向反りの発生メカニズムを模式的に示す説明図である。
【図５】図５は、ステンレス冷延鋼帯の冷間圧延後の形状が光輝焼鈍後の形状に及ぼす影響をシミュレーションした結果を示すグラフであり、図５（ａ）は冷間圧延後のステンレス冷延鋼帯における耳伸び高さが２５Ｉ−ｕｎｉｔである場合を示し、図５（ｂ）は冷間圧延後のステンレス冷延鋼帯における耳伸び高さが５０Ｉ−ｕｎｉｔである場合を示し、図５（ｃ）は冷間圧延後のステンレス冷延鋼帯における耳伸び高さが１００Ｉ−ｕｎｉｔである場合を示し、図５（ｄ）は冷間圧延後のステンレス冷延鋼帯における耳伸び深さ（板エッジから板幅中心方向までの距離）がエッジより１００ｍｍである場合を示し、図５（ｅ）は冷間圧延後のステンレス冷延鋼帯における耳伸び深さがエッジより３００ｍｍである場合を示し、さらに、図５（ｆ）は冷間圧延後のステンレス冷延鋼帯における耳伸び深さがエッジより５００ｍｍである場合を示す。
【図６】図６（ａ）および図６（ｂ）は、表１に示す本発明例，比較例それぞれの冷間圧延後のステンレス冷延鋼帯の形状を示し、図６（ｃ）および図６（ｄ）は、表１に示す本発明例，比較例それぞれの光輝焼鈍後のステンレス冷延鋼帯の形状を示す。
【図７】図７（a）および図７（ｂ）は、図３および図５のシミュレーションにより導出された結果をまとめて示すグラフであり、図７（ｃ）は図７（ｂ）のグラフから導出したグラフである。
【図８】図８は、本発明で用いることが望ましい第１中間ロールのテーパ形状を示す説明図である。
【発明を実施するための形態】
【００２１】
本発明を実施するための形態を説明する。なお、以降の説明では、クラスター状に配置された２０段のロールを備えることにより極小径のワークロールを備え、硬質かつ薄物の被圧延材の強圧下圧延が可能な２０段センジミア圧延機を用いた冷間圧延と、図１に示すＢＡラインによる光輝焼鈍処理と、図２に示すスリッターラインによる切断とを経て、ステンレス冷延鋼帯が製造される場合を例にとる。
【００２２】
２０段センジミア圧延機を用いて冷間圧延を行われることにより、ステンレス冷延鋼帯２が製造される。
【００２３】
この冷間圧延の際に、２０段センジミア圧延機による冷間圧延の条件を制御することにより、冷間圧延の終了時におけるステンレス冷延鋼帯２の形状を、板幅方向の両端に伸びが発生するとともにクォーター伸びまたは中伸びが５０Ｉ−ｕｎｉｔ以下である単純耳伸び形状であって、かつ耳伸び深さが３３０ｍｍ以下である形状に制御する。
【００２４】
冷間圧延の終了時におけるステンレス冷延鋼帯２の形状をこのように限定する理由を、シミュレーション結果も参照しながら説明する。
【００２５】
本発明者は、ステンレス冷延鋼帯２の形状が熱処理によりどのように変化するかを把握するために、光輝焼鈍を行われた後のステンレス冷延鋼帯の形状のシミュレーションを行った。シミュレーションは、ライン速度に相当する速度で熱境界を移動させてステンレス冷延鋼帯の熱履歴を模擬したＦＥＭ解析により行った。
【００２６】
図３は、ステンレス冷延鋼帯２の冷間圧延後の形状が光輝焼鈍後の形状に及ぼす影響をシミュレーションした結果を示すグラフであり、図３（ａ）〜図３（ｆ）における破線は冷間圧延後の形状を示し、実線は光輝焼鈍後の形状を示す。
【００２７】
図３（ａ）は冷間圧延後の形状が平坦形状である場合を示し、図３（ｂ）は冷間圧延後の形状が単純耳伸び形状である場合を示し、図３（ｃ）は冷間圧延後の形状が中伸び形状である場合を示し、図３（ｄ）は冷間圧延後の形状がクォーター伸び形状である場合を示し、図３（ｅ）は冷間圧延後の形状が耳のびと中伸びとが複合した形状である場合を示し、さらに、図３（ｆ）は冷間圧延後の形状が耳のびとクォーター伸びとが複合した形状である場合を示す。
【００２８】
ステンレス冷延鋼帯２の反り量が７５ｍｍ以下の場合に光輝焼鈍炉９内の通板性に問題を生じないことが判明しているので、このシミュレーションでは、反り量（図３（ａ）〜図３（ｆ）における（焼鈍後面外変位量；ｍｍ）が７５ｍｍ以下であることを合格と判定した。ここで、このシミュレーションでは、反り量（焼鈍後面外変位量）の定義は、図３（ａ），図３（ｂ），図３（ｃ），図３（ｅ）のグラフの実線で示すような単純反り（山が１つのみの場合）の場合は、ベースをエッジ部分としたときの山の最大値とする。
【００２９】
これに対し、図３（ｄ），図３（ｆ）のグラフの実線で示すような山及び谷が複数あるようなクォーター伸びの場合には、進行方向に曲げる場合、曲げ強度が高くなり、山の高さを測定するだけでは正確な反り量を表現することができない。そこで、このシミュレーションでは、山および谷の最大値および最小値を積算し、この積算値を反り量とした。このように定義することによって、入側ループ１５，出側ループ１７におけるルーピング不能の現象を精度よく表現できる。
【００３０】
図３（ａ）〜図３（ｆ）に示すように、このシミュレーションにより、図３（ｃ）のグラフに示すように冷間圧延後の形状が中伸びを含む形状である場合に光輝焼鈍後の形状における反り量が最も大きくなり、図３（ｄ），図３（ｆ）のグラフに示すように冷間圧延後の形状がクォーター伸びを含む形状である場合には、反り量は少ないものの、反りのピークが２箇所に生じ、複雑な形状となることが判明した。
【００３１】
このシミュレーション結果から、冷間圧延の終了時におけるステンレス冷延鋼帯２の形状を、板幅方向の両端に伸びが発生するとともにクォーター伸びまたは中伸びが５０Ｉ−ｕｎｉｔ以下である単純耳伸び形状に制御することが、ステンレス冷延鋼帯を熱処理後に搬送方向への曲げ変形を与えながら搬送する際の接触疵や冷却折れの発生を抑制するためには、必要であることが分かる。
【００３２】
すなわち、冷間圧延時の狙い形状を上記の単純耳伸び形状とすれば、熱処理後の平坦性をより確保したステンレス冷延鋼帯の形状が得られ、これにより、接触疵や冷却折れの抑止による歩留り向上や、通板性向上による生産性向上を図ることができる。
【００３３】
図４は、ステンレス冷延鋼帯２の幅方向反りの発生メカニズムを模式的に示す説明図である。
【００３４】
図４に示すように、ステンレス冷延鋼帯２の幅方向反りは、光輝焼鈍炉９による均熱から冷却される境界において熱膨張差によるエッジ部に生じた張力より発生し、幅方向反りはそのまま冷却されることで保持される。このため、冷間圧延後のステンレス冷延鋼帯２の形状が単純耳伸び形状であれば、エッジ伸びにより張力を緩和することで反りの発生を回避することができる。
【００３５】
さらに、冷間圧延後のステンレス冷延鋼帯２における耳伸びの発生状況（高さ，深さ）による熱処理後のステンレス冷延鋼帯２の平坦度の変化をシミュレーションモデルで検討した。
【００３６】
図５は、ステンレス冷延鋼帯２の冷間圧延後の形状が光輝焼鈍後の形状に及ぼす影響をシミュレーションした結果を示すグラフであり、図５（ａ）〜図５（ｆ）における破線は冷間圧延後の形状を示し、実線は光輝焼鈍後の形状を示す。
【００３７】
図５（ａ）は冷間圧延後のステンレス冷延鋼帯２における耳伸び高さが２５Ｉ−ｕｎｉｔである場合を示し、図５（ｂ）は冷間圧延後のステンレス冷延鋼帯２における耳伸び高さが５０Ｉ−ｕｎｉｔである場合を示し、図５（ｃ）は冷間圧延後のステンレス冷延鋼帯２における耳伸び高さが１００Ｉ−ｕｎｉｔである場合を示し、図５（ｄ）は冷間圧延後のステンレス冷延鋼帯２における耳伸び深さ（板エッジから板幅中心方向までの距離）がエッジより１００ｍｍである場合を示し、図５（ｅ）は冷間圧延後のステンレス冷延鋼帯２における耳伸び深さがエッジより３００ｍｍである場合を示し、さらに、図５（ｆ）は冷間圧延後のステンレス冷延鋼帯２における耳伸び深さがエッジより５００ｍｍである場合を示す。
【００３８】
このように、図５（ａ）〜図５（ｃ）には、冷間圧延後のステンレス冷延鋼帯２の耳伸び高さを２５，５０，１００（Ｉ−ｕｎｉｔ）と変化させた場合の熱処理後の平坦度の変化を示し、図５（ｄ）〜図５（ｆ）には、冷間圧延後のステンレス冷延鋼帯２の耳伸び深さを１００，３００，５００（ｍｍ）と変化させた場合の熱処理後の平坦度の変化を示す。
【００３９】
さらに、図７（a）および図７（ｂ）は、図３および図５のシミュレーションにより導出された結果をまとめて示すグラフであり、図７（ｃ）は図７（ｂ）のグラフから導出したグラフである。
【００４０】
図７（ｃ）のグラフに示すように、熱処理後に平坦性に優れた形状を有するステンレス冷延鋼帯を製造するためには、冷間圧延後の形状が単純耳伸び形状であることが有効である。
【００４１】
図３（ａ）〜図３（ｆ）、および図５（ａ）〜図５（ｆ）にグラフで示すように、冷間圧延後のステンレス冷延鋼帯２の形状を、板幅方向の両端に伸びが発生するとともにクォーター伸びまたは中伸びが５０Ｉ−ｕｎｉｔ以下である単純耳伸び形状とすることによって、熱処理後の平坦性に優れた形状を有するステンレス冷延鋼帯２を得られ、これにより、接触疵や冷却折れの抑止による歩留り向上や、通板性の向上による生産性向上を図りながら、ステンレス冷延鋼帯２を製造することができる。
【００４２】
冷間圧延の終了時におけるステンレス冷延鋼帯２の形状を上記のように制御するためには、冷間圧延に用いる２０段センジミア圧延機における第１中間ロールの形状を、以降に説明するテーパ形状とすることが例示される。なお、２０段センジミア圧延機における第１中間ロールとは、小径のワークロールに直接接触する中間ロールを意味する。
【００４３】
図８は、本発明で用いることが望ましい第１中間ロール２０のテーパ形状を示す説明図である。
【００４４】
上述したように、特許文献１，２には、クォーター伸びを抑制する方法として、第１中間ロールのテーパ付与部と幅中心位置に対して反対方向へ凹みを持たせたロールを用いる方法や、スリーブロールを用いるといったように、従来の構成に新たな構成要素を付加する方法を用いている。
【００４５】
本発明では、圧延形状解析モデルを構築して形状制御アクチュエータの特性を評価し、従来の構成に新たな構成要素を付加するのではなく、図８に示す３つの異なる傾斜角のテーパ部からなるテーパ形状を有する第１中間ロール２０において、比（ｈ１／Ｌ１）と比（ｈ３／Ｌ３）がそれぞれ１：５以上となるテーパ形状とすることにより、従来と同等の圧延条件で圧延すれば、冷間圧延後に上述した所望の単純耳伸び形状を得られる。
【００４６】
このようにして、２０段センジミア圧延機による冷間圧延を行われたステンレス冷延鋼帯２は、図１に示すＢＡライン１に搬送されて熱処理（光輝焼鈍処理）を行われ、その後図２に示すスリッターライン１９に搬送されて所定の寸法に切断される。
【００４７】
このように、ＢＡライン１の光輝焼鈍炉９により熱処理を行われたステンレス冷延鋼帯２は、例えば、図１に示すブライドルロール１０，出側アキュームレータ１１，ブライドルロール１２の周りを周回する際や、図２に示す入側ループ１５，出側ループ１７において、搬送方向への曲げ変形を与えられながら搬送される。この搬送の際に、ステンレス冷延鋼帯２は、上述した形状を有するため、搬送時の曲げ変形を与えられる際の形状不具合（接触疵や冷却折れ等）の発生を抑制できる。
【実施例１】
【００４８】
本発明の効果を実証するため、２０段センジミア圧延機により冷間圧延を行われたステンレス冷延鋼帯を用い、図１に示すＢＡラインでの通板試験を行った。圧延条件を表１にまとめて示す。また、表２にこの２０段センジミア圧延機の主要諸元を示す。
【００４９】
本発明例では、耳伸び量を７０〜１００Ｉ−ｕｎｉｔとし、耳伸びのエッジからの深さを３３０ｍｍ以下とし、クォーター伸びまたは中伸びが５０Ｉ−ｕｎｉｔ以下の形状とした。また、比較例では、耳伸び量を５０〜７０Ｉ−ｕｎｉｔとし、クォーター伸びが３０Ｉ−ｕｎｉｔ以下の形状とした。
【００５０】
【表１】
2014057983.tif 000003
【００５１】
【表２】
2014057983.tif 000004
【００５２】
図６（ａ）および図６（ｂ）は、表１に示す本発明例，比較例それぞれの冷間圧延後のステンレス冷延鋼帯の形状の一例を示し、図６（ｃ）および図６（ｄ）は、表１に示す本発明例，比較例それぞれの光輝焼鈍後のステンレス冷延鋼帯の形状の一例を示す。
【００５３】
冷間圧延後のステンレス冷延鋼帯の狙い形状を、耳伸びとクォーター伸びとが複合した形状とした比較例では、光輝焼鈍後のステンレス冷延鋼帯の形状は幅方向に２箇所の膨らみを有する幅方向反りが生じ、その後の搬送過程で搬送時の曲げ変形を与えられる際の形状不具合（接触疵や冷却折れ等）が発生した。
【００５４】
これに対し、冷間圧延後のステンレス冷延鋼帯の狙い形状を単純耳伸び形状とした本発明例では、光輝焼鈍後のステンレス冷延鋼帯の形状は、幅方向反りを生じず平坦な形状であったため、その後の搬送過程で搬送時の曲げ変形を与えられる際の形状不具合（接触疵や冷却折れ等）は発生しなかった。
【符号の説明】
【００５５】
１  ＢＡライン
２  ステンレス冷延鋼帯
３  巻き出しリール
４  溶接機
５  アルカリ洗浄装置
６  ブライドルロール
７  入側アキュームレータ
８  ブライドルロール
９  光輝焼鈍炉
９ａ  加熱帯
９ｂ  冷却帯
９ｃ  シール装置
９ｄ  トップロール
１１  出側アキュームレータ
１２  ブライドルロール
１３  巻き取りリール
１４  巻き出しリール
１５  入側ループ
１６  アーバー
１７  出側ループ
１８  巻き取りリール
１９  スリッターライン
２０  第１中間ロール
【図１】
2014057983.tif 000005
【図２】
2014057983.tif 000006
【図３】
2014057983.tif 000007
【図５】
2014057983.tif 000008
【図７】
2014057983.tif 000009
【図８】
2014057983.tif 000010
【図４】
2014057983.tif 000011
【図６】
2014057983.tif 000012